(57)【特許請求の範囲】
【請求項１】
骨材、バインダ、混合調整材料及び添加液を混合して生成された舗装材であって、
前記バインダは、セメント及び石膏を含み、
前記添加液は、カチオン系のアスファルト乳剤及び水を含み、
前記混合調整材料は、前記アスファルト乳剤が前記セメントによって分解されることを抑える材料であり、
前記セメント及び前記石膏の比率は、７０〜９０：３０〜１０であることを特徴とする舗装材。
【請求項２】
前記骨材の含有量は、前記骨材、前記バインダ及び前記混合調整材料の合計重量に対して１９〜２０．５重量％であり、
前記バインダの含有量は、前記骨材、前記バインダ及び前記混合調整材料の合計重量に対して７１〜７７重量％であり、
前記混合調整材料の含有量は、前記骨材、前記バインダ及び前記混合調整材料の合計重量に対して２．５〜１０重量％であり、
前記添加液の含有量は、前記骨材、前記バインダ及び前記混合調整材料の合計重量に対して６０重量％であることを特徴とする請求項１に記載の舗装材。
【請求項３】
前記骨材の含有量は、前記骨材及び前記バインダの合計重量に対して４０重量％であり、
前記バインダの含有量は、前記骨材及び前記バインダの合計重量に対して６０重量％であり、
前記混合調整材料の含有量は、前記骨材及び前記バインダの合計重量に対して２．５〜１０重量％であり、
前記添加液の含有量は、前記骨材及び前記バインダの合計重量に対して４０重量％であることを特徴とする請求項１に記載の舗装材。
【請求項４】
前記骨材の含有量は、前記骨材及び前記バインダの合計重量に対して９１〜９５重量％であり、
前記バインダの含有量は、前記骨材及び前記バインダの合計重量に対して５〜９重量％であり、
前記混合調整材料の含有量は、前記骨材及び前記バインダの合計重量に対して２．５〜１０重量％であり、
前記添加液の含有量は、前記骨材及び前記バインダの合計重量に対して１０〜１５重量％であることを特徴とする請求項１に記載の舗装材。
【請求項５】
前記混合調整材料の含有量は、前記骨材、前記バインダ及び前記混合調整材料の合計重量に対して５重量％であることを特徴とする請求項２に記載の舗装材。
【請求項６】
前記混合調整材料の含有量は、前記骨材及び前記バインダの合計重量に対して５重量％であることを特徴とする請求項３又は請求項４に記載の舗装材。
【請求項７】
前記添加液の含有量は、前記骨材及び前記バインダの合計重量に対して１１重量％であることを特徴とする請求項４に記載の舗装材。
【請求項８】
前記セメント及び前記石膏の比率は、８０：２０であることを特徴とする請求項１から請求項７のいずれか一項に記載の舗装材。
【請求項９】
前記混合調整材料は、樹脂であることを特徴とする請求項１から請求項８のいずれか一項に記載の舗装材。
【発明の詳細な説明】
【技術分野】
【０００１】
本発明は、舗装材に関する。
【背景技術】
【０００２】
舗装材は、例えば、道路用の表面刷新材料、段差修正材料、穴埋め補修材料等として使用される。この舗装材は、通常、骨材やセメント、樹脂、アスファルト乳剤、水等が混合されて製造される。アスファルト乳剤としては、例えば、セメントと混合されても分解され難く安定しているノニオン系のアスファルト乳剤が用いられる。
【０００３】
前述の舗装材はセメントの水和反応によって硬化するが、その硬化速度は遅く、舗装材が所望強度（交通再開のために必要な強度）まで硬化する硬化時間は長くなるため、交通再開までに時間を要する。この交通再開を早期に行うため、舗装材が所望強度まで硬化する硬化時間の短縮が求められている。一方で、その舗装材の硬化時間が短くなり過ぎると、舗装材の可使時間が短くなり、舗装作業を行う作業時間を確保することが困難になる。このため、舗装材の可使時間を確保しつつ、舗装材が所望強度まで硬化する硬化時間を短縮することが求められている。
【先行技術文献】
【特許文献】
【０００４】
【特許文献１】特開２０１２−１９３５９１号公報
【発明の概要】
【発明が解決しようとする課題】
【０００５】
本発明が解決しようとする課題は、舗装材の可使時間を確保しつつ、舗装材が所望強度まで硬化する硬化時間を短縮することができる舗装材を提供することである。
【課題を解決するための手段】
【０００６】
本発明の実施形態に係る舗装材は、骨材、バインダ、混合調整材料及び添加液を混合して生成された舗装材であって、前記バインダは、セメント及び石膏を含み、前記添加液は、カチオン系のアスファルト乳剤及び水を含み、前記混合調整材料は、前記アスファルト乳剤が前記セメントによって分解されることを抑える材料であり、前記セメント及び前記石膏の比率は、７０〜９０：３０〜１０であることを特徴とする。
【０００７】
上記舗装材について、前記骨材の含有量は、前記骨材、前記バインダ及び前記混合調整材料の合計重量に対して１９〜２０．５重量％であり、前記バインダの含有量は、前記骨材、前記バインダ及び前記混合調整材料の合計重量に対して７１〜７７重量％であり、前記混合調整材料の含有量は、前記骨材、前記バインダ及び前記混合調整材料の合計重量に対して２．５〜１０重量％であり、前記添加液の含有量は、前記骨材、前記バインダ及び前記混合調整材料の合計重量に対して６０重量％であるようにしてもよい。
【０００８】
上記舗装材について、前記骨材の含有量は、前記骨材及び前記バインダの合計重量に対して４０重量％であり、前記バインダの含有量は、前記骨材及び前記バインダの合計重量に対して６０重量％であり、前記混合調整材料の含有量は、前記骨材及び前記バインダの合計重量に対して２．５〜１０重量％であり、前記添加液の含有量は、前記骨材及び前記バインダの合計重量に対して４０重量％であるようにしてもよい。
【０００９】
上記舗装材について、前記骨材の含有量は、前記骨材及び前記バインダの合計重量に対して９１〜９５重量％であり、前記バインダの含有量は、前記骨材及び前記バインダの合計重量に対して５〜９重量％であり、前記混合調整材料の含有量は、前記骨材及び前記バインダの合計重量に対して２．５〜１０重量％であり、前記添加液の含有量は、前記骨材及び前記バインダの合計重量に対して１０〜１５重量％であるようにしてもよい。
【００１０】
上記混合調整材料の含有量が、前記骨材、前記バインダ及び前記混合調整材料の合計重量に対して２．５〜１０重量％である舗装材について、前記混合調整材料の含有量は、前記骨材、前記バインダ及び前記混合調整材料の合計重量に対して５重量％であるようにしてもよい。
【００１１】
上記混合調整材料の含有量が、前記骨材及び前記バインダの合計重量に対して２．５〜１０重量％である舗装材について、前記混合調整材料の含有量は、前記骨材及び前記バインダの合計重量に対して５重量％であるようにしてもよい。
【００１２】
上記添加液の含有量が、前記骨材及び前記バインダの合計重量に対して１０〜１５重量％である舗装材について、前記添加液の含有量は、前記骨材及び前記バインダの合計重量に対して１１重量％であるようにしてもよい。
【００１３】
上記舗装材について、前記セメント及び前記石膏の比率は、８０：２０であるようにしてもよい。
【００１４】
上記舗装材について、前記混合調整材料は、樹脂であるようにしてもよい。
【００１５】
本発明の実施形態に係る舗装材の製造方法は、上記舗装材を製造することを特徴とする。
【発明の効果】
【００１６】
本発明の実施形態によれば、舗装材の可使時間を確保しつつ、舗装材が所望強度まで硬化する硬化時間を短縮することができる。
【図面の簡単な説明】
【００１７】
【図１】実施の一形態に係る舗装材の配合を説明するための図である。
【図２】実施の一形態に係る舗装材の配合の一例を説明するための図である。
【図３】実施の一形態に係るバインダの配合及び樹脂の配合を説明するための図である。
【図４】実施の一形態に係るアスファルト乳剤の選定を説明するための図である。
【図５】実施の一形態に係るエマルジョンの選定を説明するための図である。
【図６】実施の一形態に係る樹脂（エマルジョン）の添加量の選定を説明するための図である。
【図７】実施の一形態に係るセメントと石膏との配合を説明するための図である。
【発明を実施するための形態】
【００１８】
＜実施の一形態＞
実施の一形態について図面を参照して説明する。
【００１９】
（基本構成）
本発明の実施の一形態に係る舗装材は、図１に示すように、骨材、バインダ、樹脂及び添加液が混合されて生成される。材料１は表面刷新材料であり、材料２は段差修正材料であり、材料３は穴埋め補修材料である。なお、舗装材の不純物（予期しない不純物）は、基本的に骨材の一部として扱われるが、これに限るものではなく、他材料の一部として扱われても良い。
【００２０】
図１には、各材料１、材料２及び材料３をそれぞれ構成する全材料の配合割合（含有割合）が示されている（配合の一例）。この配合割合は、ある合計重量（１００重量％）に対してどの程度の重量で含まれているか、すなわち重量割合を示す重量％（ｗｔ％）で示されている。
【００２１】
骨材は、砕石や砂を含む。なお、骨材の材料としては、他の材料が用いられてもよく、例えば、アスファルト再生骨材、砕石及び砂が用いられてもよく、また、砂だけが用いられてもよい。また、バインダは、骨材に混合されてその骨材の各材料を結合するものであり、セメント及び石膏を含む。
【００２２】
添加液は、カチオン系のアスファルト乳剤や水を含む。アスファルト乳剤は、乳化剤を含む水中にアスファルトを微粒子状に分散させ、見かけの粘性を低下させること（乳化）によって生成される。樹脂は、材料混合時にカチオン系のアスファルト乳剤がセメントによって分解されることを抑えるものである。この樹脂は混合調整材料の一例である。
【００２３】
ここで、図１中の樹脂の欄において、樹脂（固形分）の含有量が示されており、その樹脂を含むエマルジョン（樹脂エマルジョン）の含有量が括弧（  ）内に示されている。エマルジョンは、樹脂（固形分）及び水を含む。図１中の２．５〜１０．０（５〜２０）という記載は、樹脂を５０％で含むエマルジョンが５〜２０重量％だけ材料に添加され、最終的に２．５〜１０重量％の樹脂が材料に含まれることを示す。
【００２４】
材料１において、骨材の含有量は、骨材、バインダ及び樹脂の合計重量に対して１９〜２０．５重量％である。骨材における砕石及び砂の比率（比）は０：１００である。バインダの含有量は、骨材、バインダ及び樹脂の合計重量に対して７１〜７７．０重量％である。バインダにおけるセメント及び石膏の比率は７０〜９０：３０〜１０である。樹脂の含有量は、骨材、バインダ及び樹脂の合計重量に対して２．５〜１０．０重量％である（エマルジョンの含有量は５〜２０重量％である）。添加液の含有量は、骨材、バインダ及び樹脂の合計重量に対して６０重量％である。添加液におけるアスファルト乳剤及び水の比率は特に限定されない（以降同様）。
【００２５】
ここで、１９〜２０．５重量％は１９重量％以上２０．５重量％以下であり、７１〜７７．０重量％は７１重量％以上７７重量％以下であり、２．５〜１０．０重量％（５〜２０重量％）は２．５重量％以上１０．０重量％以下（５重量％以上２０重量％以下）である。また、７０〜９０：３０〜１０は、全体を１００として７０以上９０以下：３０以下１０以上である。範囲を示す「数値〜数値」の記載は、その範囲を示す数値も範囲内に含まれる（以降同様）。
【００２６】
材料２において、骨材の含有量は、骨材及びバインダの合計重量に対して４０重量％である。骨材における砕石及び砂の比率は０：１００である。バインダの含有量は、骨材及びバインダの合計重量に対して６０重量％である。バインダにおけるセメント及び石膏の比率は７０〜９０：３０〜１０である。添加液の含有量は、骨材及びバインダの合計重量に対して４０重量％である。樹脂の含有量は、骨材及びバインダの合計重量に対して２．５〜１０重量％である（エマルジョンの含有量は５〜２０重量％である）。
【００２７】
材料３において、骨材の含有量は、骨材及びバインダの合計重量に対して９１〜９５重量％である。骨材における砕石及び砂の比率は４５：５５である。バインダの含有量は、骨材及びバインダの合計重量に対して５〜９重量％である。バインダにおけるセメント及び石膏の比率は７０〜９０：３０〜１０である。添加液の含有量は、骨材及びバインダの合計重量に対して１０〜１５重量％である。樹脂の含有量は、骨材及びバインダの合計重量に対して２．５〜１０重量％である（エマルジョンの含有量は５〜２０重量％である）。
【００２８】
次に、図１に示す舗装材の配合のうち、好適な舗装材の配合の一例について図２を参照して説明する。図２中の添加液中のアスファルト乳剤の欄において、アスファルト乳剤の含有量が示されており、そのアスファルト乳剤が含むアスファルト（固形分）の含有量が括弧［  ］内に示されている。
【００２９】
図２に示すように、材料１において、骨材の含有量は、骨材、バインダ及び樹脂の合計重量に対して２０重量％である。骨材における砕石及び砂の比率は０：１００である。バインダの含有量は、骨材、バインダ及び樹脂の合計重量に対して７５重量％である。バインダにおけるセメント及び石膏の比率は８０：２０である。樹脂の含有量は、骨材、バインダ及び樹脂の合計重量に対して５重量％である（エマルジョンの含有量は１０重量％である）。添加液の含有量は、骨材、バインダ及び樹脂の合計重量に対して６０重量％である。
【００３０】
材料２において、骨材の含有量は、骨材及びバインダの合計重量に対して４０重量％である。骨材における砕石及び砂の比率は０：１００である。バインダの含有量は、骨材及びバインダの合計重量に対して６０重量％である。バインダにおけるセメント及び石膏の比率は８０：２０である。添加液の含有量は、骨材及びバインダの合計重量に対して４０重量％である。樹脂の含有量は、骨材及びバインダの合計重量に対して５重量％である（エマルジョンの含有量は１０重量％である）。
【００３１】
材料３において、骨材の含有量は、骨材及びバインダの合計重量に対して９１〜９５重量％である。骨材における砕石及び砂の比率は４５：５５である。バインダの含有量は、骨材及びバインダの合計重量に対して５〜９重量％である。バインダにおけるセメント及び石膏の比率は８０：２０である。添加液の含有量は、骨材及びバインダの合計重量に対して１１重量％である。樹脂の含有量は、骨材及びバインダの合計重量に対して５重量％である（エマルジョンの含有量は１０重量％である）。
【００３２】
ここで、バインダの配合及び樹脂の配合について図３を参照して説明する。図３には、バインダの配合、樹脂の配合及び評価結果が示されている。評価結果の欄内の「〇」は良いことを示し、「◎」は非常に良いことを示す。
【００３３】
図３に示すように、材料１、材料２及び材料３において、バインダを構成するセメント及び石膏の比率が７０〜９０：３０〜１０である場合、評価結果は「〇」であり、８０：２０である場合、評価結果は「◎」である。また、樹脂（固形分（エマルジョン））の含有量が２．５〜１０重量％（５〜２０重量％）である場合、評価結果は「〇」であり、５重量％（１０重量％）である場合、評価結果は「◎」である。
【００３４】
この評価結果から、材料１、材料２及び材料３において、セメント及び石膏の比率は７０〜９０：３０〜１０であれば良く、８０：２０であることが望ましい。また、材料１では、樹脂の含有量は骨材、バインダ及び樹脂の合計重量に対して２．５〜１０重量％であれば良く（図１参照）、５重量％であることが望ましい（図２参照）。材料２及び材料３では、樹脂の含有量は骨材及びバインダの合計重量に対して２．５〜１０重量％であれば良く（図１参照）、５重量％であることが望ましい（図２参照）。
【００３５】
前述の図１や図２に示す配合の材料１、材料２及び材料３のいずれでも、カチオン系のアスファルト乳剤が用いられている。カチオン系のアスファルト乳剤は、安定性に優れ、使用後速やかに分解されて骨材の表面にアスファルト皮膜を形成し、水が蒸発しなくても分解されて硬化するため、舗装材料に適している。ところが、カチオン系のアスファルト乳剤は酸性であるため、アルカリ性のセメント等と混合すると反応して分解されるため、混合不良が発生する。このセメント等によるアスファルト乳剤の分解は材料に樹脂を添加することで抑えられるため、混合不良の発生が抑制される。これにより、カチオン系のアスファルト乳剤を使用することを可能にし、前述のようにカチオン系のアスファルト乳剤が使用後速やかに分解されて骨材の表面にアスファルト皮膜を形成し、水が蒸発しなくても分解されて硬化するため、舗装材の硬化時間を短縮することができる。
【００３６】
また、前述の材料１、材料２及び材料３のいずれでも、バインダとしてセメント及び石膏が用いられている。セメントは石灰岩なので炭酸カルシウムが主成分であり、石膏は硫酸カルシウムが主成分である。セメント及び石膏を比べると、セメントは固まるまで長い時間がかかり、石膏は固まるまでの時間が短いという違いがある。これらの性質を利用し、例えば、舗装材の可使時間及び硬化時間を調整することが可能である。つまり、セメントに石膏を混合することで、セメントだけを用いる場合に比べ、舗装材の硬化時間を短縮することができ、さらに、石膏だけを用いる場合に比べ、舗装材の可使時間を確保することができる。したがって、セメント及び石膏の割合を例えば７０〜９０：３０〜１０にすることで、舗装材の可使時間を確保しつつ、舗装材が所望強度まで硬化する硬化時間を短縮することができる。
【００３７】
ここで、舗装材を製造するための各材料を混ぜる順序として、例えば、材料１及び材料２においては、添加液と樹脂を混ぜ、次にバインダを混ぜ、最後に骨材を混ぜることが望ましい。また、材料３においては、骨材にバインダを混ぜ、最後に、あらかじめ添加液と樹脂を混ぜておいたものを混ぜることが望ましい。すなわち、添加液（カチオン系のアスファルト乳剤及び水）と樹脂を混ぜてから、その混ぜた材料と他の材料を混合することが望ましい。なお、材料１、材料２及び材料３などの舗装材は、加熱骨材を使用しないアスファルト乳剤混合物である。
【００３８】
（アスファルト乳剤の選定）
次に、アスファルト乳剤の選定について図４を参照して説明する。
【００３９】
図４には、アスファルト乳剤の概要（乳剤の種類）ごとに曲げ強度、作業性、市場環境（価格、製造数量、入手し易さ、使用期限）及び評価結果が示されている。なお、作業性の欄内の「〇」は作業性が良いことを示し、評価結果の欄内の「〇」は選定を示し、「×」は不選定を示す。
【００４０】
図４に示すように、カチオン系のアスファルト乳剤（ＰＫ４）では、曲げ強度又は作業性の欄における樹脂添加量が０％である場合、すなわち、樹脂を添加しない場合、混合不良が生じる。一方、ノニオン系のアスファルト乳剤（ＭＮ１）では、混合不良が生じない。しかしながら、カチオン系のアスファルト乳剤は、価格（安い）、製造数量（多い）、入手し易さ（プラントで販売：容易）、使用期限（長い）という市場環境から、今回使用する乳剤として選定した。通常、アスファルト乳剤とセメントを併用する場合には、混合不良を起こさないようにノニオン系のアスファルト乳剤が使用される。ところが、図４に示すように、曲げ強度又は作業性の欄における樹脂添加量が１０％又は２０％である場合、すなわち、材料に樹脂（エマルジョン）を添加することで、カチオン系のアスファルト乳剤とセメントを併用しても、混合不良を起こさずに良好な曲げ強度や作業性を得ることができる。
【００４１】
ここで、アスファルト乳剤には、アスファルト粒子の電化の状態により、アニオン系、カチオン系、ノニオン系の三種類がある。舗装用としては、ノニオン系とカチオン系が使用されている。ノニオン系乳剤は、電荷を持たず、中性に近いため、イオンの影響を受けにくく、セメント等を混合しても分解され難く安定している。アルカリであるセメント等とも容易に混合できるため、路上路盤再生工法やセメント乳剤モルタル用の乳剤などに使用される。一方、カチオン系乳剤は、前述のように、安定性に優れ、使用後は速やかに分解されて骨材の表面にアスファルト皮膜を形成し、水が蒸発しなくても分解されて硬化するので舗装材料に適している。ただし、カチオン系乳剤は、酸性であるため、アルカリ性のセメント等と混合すると反応して分解されるが、この分解は前述のように樹脂の添加により抑えられる。
【００４２】
（エマルジョンの選定）
次に、エマルジョン（樹脂エマルジョン）の選定について図５を参照して説明する。
【００４３】
図５には、材料Ａ、材料Ｂ、材料Ｃ及び材料Ｄごとに目視観察（混合性・分離の有無、硬化後のべたつき）、すえ切り試験（試験１、試験２）及び評価結果が示されている。目視観察の欄内の「〇」は良いことを示し、「×」が悪いことを示す。評価結果の欄内の「◎」は非常に良いことを示し、「〇」は良いことを示し、「×」は悪いことを示す。目視観察では、混合性・分離の有無、硬化後のべたつきが目視で確認される。また、すえ切り試験では、損失量及び損失深さが求められる（数値が小さい方が良い）。
【００４４】
この図５に基づき、材料Ａ、材料Ｂ、材料Ｃ及び材料Ｄの中から、混合性が良好であり（分離が少ない又は無い）、硬化後のべたつきが良好であり（べたつきが少ない又は無い）、さらに、すえ切り抵抗性が良好である（数値が小さい）材料Ｃのアクリル／スチレンエマルジョンを使用するエマルジョンとして選定した。ただし、材料Ｂのアクリル樹脂エマルジョンでもよい。
【００４５】
（樹脂（エマルジョン）の添加量の選定）
次に、樹脂（エマルジョン）の添加量の選定について図６を参照して説明する。
【００４６】
図６には、樹脂（エマルジョン）の添加量ごとに添加液及び一面せん断試験結果が示されている。この図６から、樹脂の添加量が５〜１０重量％（エマルジョンの添加量が１０〜２０重量％）において、十分なせん断接着強度が得られた。なお、図示しないが、樹脂の添加量が２．５重量％（エマルジョンの添加量が５重量％）である場合には、樹脂の添加量が５重量％である場合とほぼ同様の一面せん断試験結果が得られた。一方、樹脂の添加量が２．５重量％（エマルジョンの添加量が５重量％）より少ない場合には、舗装材の流動性が悪く、供試体の作製が不可能又は困難である。また、樹脂の添加量が１０％（樹脂エマルジョンの添加量が２０％）より多い場合には、舗装材の強度が不十分となり、所望強度を得ることが難しい。したがって、樹脂の添加量は２．５〜１０重量％（エマルジョンの添加量は５〜２０重量％）であることが望ましい。
【００４７】
（セメントと石膏との配合）
次に、セメントと石膏との配合について図７を参照して説明する。
【００４８】
図７には、セメント：石膏の比率ごとのフロー試験、流動性・硬化時間、水浸ＷＴ（ホイールトラッキング）及び評価結果が示されておいる。流動性・硬化時間の欄内の「〇」は良いこと示し、「×」は悪いことを示す。評価結果の欄内の「◎」は非常に良いことを示し、「〇」は良いことを示し、「×」は悪いことを示す。例えば、流動性は製造から１５分後及び３０分後に確認され、また、硬化時間が舗装材の製造から３時間後となるかが確認される。このとき、舗装材の製造後３時間後に交通再開（交通開放）が可能である所望強度が得られているか否かが確認される。
【００４９】
図７に示すように、セメント及び石膏の比率が９０：１０、８０：２０、７０：３０である場合、流動性・硬化時間は「○」である。さらに、セメント：石膏の比率が８０：２０である場合には、流動性・硬化時間が「○」であることに加え、水浸ＷＴ試験において、目視観察で「はがれ無し」及び「沈下無し」という結果が得られ、評価結果は「◎」である。したがって、セメント及び石膏の比率は７０〜９０：３０〜１０の範囲内であれば良く、８０：２０であることが望ましい。
【００５０】
（実施の一形態に係る要旨）
以上説明したように、実施の一形態によれば、舗装材は、骨材、バインダ、樹脂及び添加液を混合して製造されたものである。バインダはセメント及び石膏を含み、添加液はカチオン系のアスファルト乳剤及び水を含む。この舗装材において、骨材の含有量は骨材、バインダ及び樹脂の合計重量に対して１９〜２０．５重量％であり、バインダの含有量は骨材、バインダ及び樹脂の合計重量に対して７１〜７７重量％であり、樹脂の含有量は骨材、バインダ及び樹脂の合計重量に対して２．５〜１０重量％であり、添加液の含有量は骨材、バインダ及び樹脂の合計重量に対して６０重量％であり、セメント及び石膏の比率は７０〜９０：３０〜１０である。この舗装材によれば、舗装材の可使時間を確保しつつ、舗装材が所望強度まで硬化する硬化時間を短縮することができる。
【００５１】
また、舗装材において、骨材の含有量は骨材及びバインダの合計重量に対して４０重量％であり、バインダの含有量は骨材及びバインダの合計重量に対して６０重量％であり、樹脂の含有量は骨材及びバインダの合計重量に対して２．５〜１０重量％であり、添加液の含有量は骨材及びバインダの合計重量に対して４０重量％であり、セメント及び石膏の比率は７０〜９０：３０〜１０である。この舗装材によれば、舗装材の可使時間を確保しつつ、舗装材が所望強度まで硬化する硬化時間を短縮することができる。
【００５２】
また、舗装材において、骨材の含有量は骨材及びバインダの合計重量に対して９１〜９５重量％であり、バインダの含有量は骨材及びバインダの合計重量に対して５〜９重量％であり、樹脂の含有量は骨材及びバインダの合計重量に対して２．５〜１０重量％であり、添加液の含有量は骨材及びバインダの合計重量に対して１０〜１５重量％であり、セメント及び石膏の比率は７０〜９０：３０〜１０である。この舗装材によれば、舗装材の可使時間を確保しつつ、舗装材が所望強度まで硬化する硬化時間を短縮することができる。
【００５３】
すなわち、前述のいずれの舗装材においても、カチオン系のアスファルト乳剤の分解は、舗装材に含まれる樹脂によって抑えられる。これにより、カチオン系のアスファルト乳剤を使用することを可能にし、舗装材が所望強度まで硬化する硬化時間を短縮する（硬化速度を向上させる）ことができる。また、セメントに石膏を混合することで、セメントだけを用いる場合に比べ、舗装材が所望強度まで硬化する硬化時間を短縮する（硬化速度を向上させる）ことができ、さらに、石膏だけを用いる場合に比べ、舗装材の可使時間を確保することができる。したがって、舗装材の可使時間を確保しつつ、舗装材が所望強度まで硬化する硬化時間を短縮することができる。
【００５４】
＜他の実施形態＞
前述の説明においては、骨材、バインダ、樹脂及び添加液などの各材料の含有量を例示したが、それらの材料の含有量を適宜変更することが可能である。また、前述の各材料に顔料等の他材料を加えることも可能である。
【００５５】
また、前述の説明においては、樹脂及び水を含むエマルジョンを各材料に添加することを例示したが、これに限るものではなく、例えば、樹脂の粉末を添加するようにしてもよい。
【００５６】
また、前述の説明においては、樹脂を混合調整材料として用いることを例示したが、これに限るものではなく、例えば、合成高分子化合物を混合調整材料として用いるようにしてもよい。つまり、混合調整材料としては、例えば、樹脂や合成高分子化合物等が用いられる。
【００５７】
なお、本発明は、前述の実施形態に限るものではなく、その要旨を逸脱しない範囲において種々変更可能である。例えば、前述の実施形態に示される全構成要素から幾つかの構成要素を削除しても良い。さらに、異なる実施形態に亘る構成要素を適宜組み合わせても良い。
【符号の説明】
【００５８】
１  材料（舗装材）
２  材料（舗装材）
３  材料（舗装材）
【要約】
【課題】舗装材の可使時間を確保しつつ、舗装材が所望強度まで硬化する硬化時間を短縮することができる舗装材及び舗装材の製造方法を提供する。
【解決手段】実施形態に係る舗装材の一例である材料１は、骨材、バインダ、樹脂（混合調整材料の一例）及び添加液を混合して生成された舗装材であって、バインダはセメント及び石膏を含み、添加液はカチオン系のアスファルト乳剤及び水を含み、樹脂はアスファルト乳剤がセメントによって分解されることを抑える材料であり、セメント及び石膏の比率は７０〜９０：３０〜１０である。
【選択図】図１【図１】
0006813935.tif 000002
【図２】
0006813935.tif 000003
【図３】
0006813935.tif 000004
【図４】
0006813935.tif 000005
【図５】
0006813935.tif 000006
【図６】
0006813935.tif 000007
【図７】
0006813935.tif 000008